合繊糸で構成したニット本体を含む、治療対象の手足に配置する耐水性製品であって、前記合繊糸の各々が、略平行な極細モノフィラメントの束を含む、耐水性製品。前記製品に耐水のための化学処理を施さない、請求項1に記載の耐水性製品。前記製品に快適性を向上させる伸縮性のある糸を使用しない、請求項1に記載の耐水性製品。前記束が約10本から約20本の極細モノフィラメントを含む、請求項1に記載の耐水性製品。前記ニット本体が、弛緩状態で1平方インチあたり約342個の編目開口を含む、請求項1に記載の耐水性製品。前記ニット本体が20g/mを超える単位面積質量を有する、請求項1に記載の耐水性製品。前記極細モノフィラメントをナイロン66で構成する、請求項1に記載の耐水性製品。従って、天然素材の持つ快適性と合成素材の耐水性の両方を有する、ギプス下パッド又はその他の用途に使用する医療包帯製品を提供することが望ましい。上記従来の医療包帯製品の不利点を解決するべく、本発明の一態様では、複数の略平行に配列した極細モノフィラメントからなる多数の糸で構成することで、質感が柔軟で耐吸湿性のある医療包帯製品を提供する。本発明の別の態様では、負傷した手足又は四肢に快適にフィットする、円菅状に形成又は編み上げた耐水性で通気性のある生地を提供する。また別の態様では、平面形状又は三次元形状とするよう生地を編む。さらに別の態様では、医療包帯製品の構成により、生地を非常に開放的にすることにより、製品装着中にその下に位置する皮膚が効果的に呼吸できる。さらに別の態様では、生地の編目開口数は、弛緩状態で1平方インチあたり約342個1平方センチメートルあたり53個である。さらに別の態様では、快適性を向上させるために伸縮性のある糸で生地を構成するのではなく、編組構造により作り出される伸縮性を生地が有することで、包帯を手足/四肢にぴったりとフィットさせることができる。さらに別の態様では、糸のタイプによってギプス又は副子を通して水分を効果的に逃し排出することができるため、皮膚を自然に呼吸させ乾燥させることができる。さらに別の態様では、生地を耐水性にするための化学処理を医療包帯製品に行わないため、皮膚感作性の問題がなくなる。さらに別の態様では、モノフィラメントは、コーティングされていない合成繊維である。さらに別の態様では、モノフィラメントはナイロン又はナイロン66である。さらに別の態様では、モノフィラメントはポリプロピレンである。さらに別の態様では、約10本から約20本のフィラメントを略平行とすることで、生地が可撓性となり質感が柔らかくなる。さらに別の態様では、生地の単位面積質量は約20g/m2以上であり、好適には20g/m2から120g/m2であり得る。以下の詳細な説明で本発明の更なる特徴及び利点を示すが、その説明から当業者には本発明の一部が容易に明らかとなるか、又は本明細書の記載通りに発明を実施することにより理解されよう。本発明とする主題は、添付の図面と共に以下の説明を参照することによって、最良に理解することができよう。本発明の例示的な実施形態を示す添付の図面を参照し、以下において本発明をより詳細に説明する。ただし、本発明は多くの異なる形態で実施可能であると共に、本明細書に示す典型的な実施形態に限定されないものと理解すべきである。本明細書が詳細且つ完全な開示となるように、そして本発明の範囲を十分に伝え、当業者が発明を作製、使用、及び実行できるように、これら例示的な実施形態を示すものとする。ここで図1から図7を参照すると、極細モノフィラメント糸22を束にした構造の編地20の拡大図が示されている。生地の各糸が、略平行に配列して束状とした複数の極細モノフィラメントを含むことで、柔軟な質感と、過度に伝線やほつれを生じることのない構造が得られる。複数のモノフィラメント糸を使用することで生地の表面積が著しく増大して表面張力が減少し、これによって水分及び蒸気が迅速に生地を通過でき、包帯及びスリーブが湿気に晒された際に素早く乾燥することができる。これは、比較的大き目の糸を使用するという一般的な方法に勝る明白且つ顕著な利点である。本発明で使用するタイプのモノフィラメントは、通常状態では硬く柔軟性がないため、皮膚にとって快適なものではない。本発明では、1本の糸を複数の極細モノフィラメントからなる多数の糸とすることで、この問題を解決する。1つの例示的な実施形態では、約10本から約20本のモノフィラメントという、幾分多めの略平行なフィラメントからなる束とすることで、生地の所望の可撓性と柔軟性を提供する。合成モノフィラメントの1つの適切な例としてナイロン又はナイロン66モノフィラメントがあるが、本発明はこれに限定されない。例えばポリプロピレン等の他の合繊糸を束状にしても、同一又は同様の結果をもたらすことが可能である。生地が素早く乾燥するよう、そして皮膚が呼吸できるように生地の構造を多孔性にするが、ある特定の実施形態では、生地の構造は、約20g/m2の単位面積質量を有し、好適には約20g/m2から120g/m2の範囲の単位面積質量を有し得る。生地を粗くすることで、装着中に皮膚が効果的に呼吸することができ、ある特定の実施形態では、生地構造は弛緩状態で1平方インチあたり約342個の編目開口1平方センチメートルあたり53個を有する。横編機とも呼ばれる丸編機で生地を編んで、手足につけるスリーブとすることもできる。また、生地を横編機で平面形状又は三次元形状に編み、手足に巻くようにすることもできる。編組構造は、シングルダイヤルシリンダ又はダブル針床の編み機で生成し得る。極細モノフィラメントからなる多数の糸を使用することで、耐水性にするための化学的処理を行う必要がなくなり、皮膚感作性の問題がなくなる。また、極細モノフィラメント糸からなる多数の糸を使用することで、快適性を向上させるために生地に伸縮性のある糸を組み込む必要がなくなるが、これは編組構造と極細モノフィラメントの使用によって本質的に伸縮性が生み出されるためであり、下に位置する人体に生地を合わせることができる。図8を参照すると、任意の所望の長さを有する継ぎ目のない筒状メリヤス地24、又はスリーブに生地を編むことが可能である。図9を参照すると、筒状メリヤス地24を患者の前腕部に装着した状態を示している。このように筒状にすると、例えばギプス下に使用する場合や、特に脚部及び腕、並びに指、つま先等の指部の負傷した部分に包帯を巻く場合に便利である。図10を参照すると、代替的に生地を平面形状26に編んで、手足の周りに巻いて使用したり、継ぎ合せて筒状にしたりすることもできる。1つの例示的な構成では、3インチの直径を有するメリヤス地を生成したが、直径は違う長さであってよい。直径3インチの構成の場合、22デシテックスのナイロン66モノフィラメント糸を10本結束させて、220デシテックスの糸を生成した。次いで、900mmのダイヤル径と9コース/cm2の136針丸編機を使用して、1×1リブのニット構造を生成した。編み工程の後、40ポンドの蒸気圧で4分間95°Cにてアニールすることにより生成品を整え、アニール工程で編地を安定させた。例として、直径3インチの25メートル長ロールを生成した。別の例では、10本から20本のフィラメントを有する糸を使用して、本発明の別の実施形態によって丸編みしたスリーブを作製した。22デシテックスを有するスリーブも可能である。本発明のさらに別の実施形態では、10本の細糸から220デシテックスの糸を形成すれば、仕上げ処理を要することなく水の侵入を機械的に抑制する一層大きい表面積と表面張力が備わると考えられる。1インチ当たりのコース数が26未満で1インチあたりの針数が20未満である場合には、製品は伝線や毛羽立ちを生じて望ましくないと考えられる。本発明の特定の実施形態を説明したが、本発明の主旨及び範囲を逸脱することなく多様な変形が可能であることは当業者には明らかであろう。従って、本発明の好適な実施形態と発明を実施するための最良の形態に関する上記の説明は例示のみを目的とするものであり、発明の限定を目的とするものではない。